(57)【要約】本発明が解決しようとする課題は、水性顔料分散体をはじめとする顔料組成物における粗大粒子数を効率よく低減可能な顔料組成物の製造方法を提供することである。本発明者などは、インク用の顔料組成物の製造方法であって、ローターステーター型処理機１００を用いて、顔料成分及び液状媒体を含有する原料組成物における顔料成分を粉砕又は解砕する処理工程を備えることを特徴とする顔料組成物の製造方法によって、前記課題を解決した。
2021075333.tif 000002
【特許請求の範囲】
【請求項１】
インク用の顔料組成物の製造方法であって、
ローターステーター型の処理機を用いて、顔料成分及び液状媒体を含有する原料組成物における前記顔料成分を粉砕又は解砕する第１の処理工程を備え、前記処理機は、前記原料組成物が連続して供給されるインライン式処理機であることを特徴とする顔料組成物の製造方法。
【請求項２】
前記顔料組成物が、インクジェット印刷インク用の顔料組成物である、請求項１に記載の顔料組成物の製造方法。
【請求項３】
前記処理機の周速度数が１５ｍ／ｓ〜３５ｍ／ｓの範囲である請求項１または２に記載の顔料組成物の製造方法。
【請求項４】
前記第１の処理工程で得られた混合物における前記顔料成分を粉砕又は解砕する第２の処理工程を更に備える、請求項１〜３のいずれか一項に記載の顔料組成物の製造方法。
【請求項５】
前記第２の処理工程が、前記第１の処理工程で得られた前記混合物同士を斜向衝突させることにより前記顔料成分を粉砕又は解砕する工程である、請求項４に記載の顔料組成物の製造方法。
【請求項６】
前記第２の処理工程が、前記第１の処理工程で得られた前記混合物を、回転自在に支持された球状の硬質体に衝突させることにより前記顔料成分を粉砕又は解砕する工程である、請求項４に記載の顔料組成物の製造装置。
【発明の詳細な説明】
【技術分野】
【０００１】
本発明は、顔料組成物の製造方法に関する。
【背景技術】
【０００２】
顔料組成物は、インクジェット印刷等の各種印刷において用いられる。顔料組成物の製造方法としては、顔料成分及び液状媒体を含有する原料組成物を分散機により処理することにより顔料組成物を得る方法が知られている（例えば、下記特許文献１参照）。
【先行技術文献】
【特許文献】
【０００３】
【特許文献１】特開２００１−２６２０３８号公報
【発明の概要】
【発明が解決しようとする課題】
【０００４】
顔料組成物に対しては、印刷時の吐出ノズルの目詰まり等を抑制して良好な吐出安定性を得る観点から、粗大粒子数が少ないことが求められる。これに対し、顔料成分及び液状媒体を含有する原料組成物に対して粉砕処理及び／又は解砕処理を繰り返し施すことにより粗大粒子数を低減することが考えられるが、処理時間の増加は生産性の低下を招く。そのため、顔料組成物の製造方法に対しては、粗大粒子数を効率よく低減することが求められる。【０００５】
本発明の一側面は、顔料組成物における粗大粒子数を効率よく低減可能な顔料組成物の製造方法を提供する。本発明の他の一側面は、顔料組成物における粗大粒子数を効率よく低減可能な顔料組成物の製造装置を提供する。
【課題を解決するための手段】
【０００６】
本発明の一側面は、インク用の顔料組成物の製造方法であって、ローターステーター型の処理機を用いて、顔料成分及び液状媒体を含有する原料組成物における顔料成分を粉砕又は解砕する処理工程を備える、顔料組成物の製造方法を提供する。【０００７】
本発明の他の一側面は、インク用の顔料組成物の製造装置であって、顔料成分及び液状媒体を含有する原料組成物における顔料成分を粉砕又は解砕するローターステーター型の処理機と、原料組成物を処理機に供給する原料供給部と、を備える、顔料組成物の製造装置を提供する。【０００８】
上述の顔料組成物の製造方法及び製造装置によれば、顔料組成物における粗大粒子数を効率よく低減できる。
【発明の効果】
【０００９】
本発明の一側面によれば、顔料組成物における粗大粒子数を効率よく低減可能な顔料組成物の製造方法を提供することができる。本発明の他の一側面によれば、顔料組成物における粗大粒子数を効率よく低減可能な顔料組成物の製造装置を提供することができる。これらの顔料組成物の製造方法及び製造装置によれば、粒子径１．０μｍ以上の粗大粒子の数を効率よく低減できる。
【図面の簡単な説明】
【００１０】
【図１】ローターステーター型の処理機の一例を示す模式断面図である。
【図２】ローターステーター型の処理機におけるステーターの例を示す模式側面図である。
【図３】ローターステーター型の処理機における粉砕処理又は解砕処理を説明するための模式図である。
【発明を実施するための形態】
【００１１】
以下、本発明の実施形態について詳細に説明する。但し、本発明は、以下の実施形態に限定されるものではなく、その要旨の範囲内で種々変形して実施することができる。
【００１２】
本明細書において、「〜」を用いて示された数値範囲は、「〜」の前後に記載される数値をそれぞれ最小値及び最大値として含む範囲を示す。本明細書に段階的に記載されている数値範囲において、ある段階の数値範囲の上限値又は下限値は、他の段階の数値範囲の上限値又は下限値と任意に組み合わせることができる。本明細書に記載されている数値範囲において、その数値範囲の上限値又は下限値は、実施例に示されている値に置き換えてもよい。「Ａ又はＢ」とは、Ａ及びＢのどちらか一方を含んでいればよく、両方とも含んでいてもよい。本明細書に例示する材料は、特に断らない限り、１種を単独で又は２種以上を組み合わせて用いることができる。組成物中の各成分の含有量は、組成物中に各成分に該当する物質が複数存在する場合、特に断らない限り、組成物中に存在する当該複数の物質の合計量を意味する。「工程」との語は、独立した工程だけではなく、他の工程と明確に区別できない場合であってもその工程の所期の作用が達成されれば、本用語に含まれる。「（メタ）アクリル酸」とは、アクリル酸、及び、それに対応するメタクリル酸の総称を表し、「（メタ）アクリレート」等の他の類似の表現においても同様である。
【００１３】
本実施形態に係る顔料組成物の製造方法は、インク用の顔料組成物の製造方法であって、ローターステーター型の処理機を用いて、顔料成分及び液状媒体を含有する原料組成物における顔料成分を粉砕又は解砕する第１の処理工程を備える。粉砕（ｃｒｕｓｈｉｎｇ）は、例えば、一体である塊を砕く処理を意味する。解砕（ｃｒａｃｋｉｎｇ）は、例えば、凝集物を解きほぐす処理を意味する。本実施形態に係る顔料組成物の製造方法では、第１の処理工程において顔料組成物を得ることができる。
【００１４】
本実施形態に係る顔料組成物は、インクを得るために用いてよく、インクとして用いられてもよい。本実施形態に係る顔料組成物は、例えば、印刷用インク（例えばインクジェット印刷用インク）の顔料組成物として用いることができる。
【００１５】
本実施形態に係る顔料組成物の製造装置は、インク用の顔料組成物の製造装置であって、顔料成分及び液状媒体を含有する原料組成物における顔料成分を粉砕又は解砕するローターステーター型の第１の処理機と、原料組成物を第１の処理機に供給する原料供給部と、を備える。以下、「ローターステーター型の第１の処理機」を単に「ローターステーター型処理機」という。
【００１６】
ローターステーター型処理機では、後述のとおり、ローターとステーターとの間において、粗大粒子を含有する原料組成物に対してせん断力が付与されることにより粗大粒子が粉砕又は解砕される。そのため、本実施形態に係る顔料組成物の製造方法及び製造装置によれば、ローターステーター型処理機を用いることにより、顔料組成物における粗大粒子数を効率よく低減可能であり、粒子径１．０μｍ以上の粗大粒子の数を低減することができる。本実施形態に係る顔料組成物の製造方法及び製造装置によれば、粗大粒子数が少ない顔料組成物を得るための処理時間の増加を抑制することにより、粗大粒子数が少ない顔料組成物を生産性よく得ることができる。本実施形態に係る顔料組成物の製造方法及び製造装置によれば、粒子径０．５μｍ以上の粗大粒子の数を低減することもできる。粗大粒子数の低減率の評価に際しては、同一の組成の原料組成物を粉砕又は解砕したときの粗大粒子数の低減率を対比する。各種処理機で顔料組成物を処理する場合、最大回転数の約８割の回転数を用いて処理機の性能差を対比できる。
【００１７】
本実施形態に係る顔料組成物の製造方法及び製造装置によれば、顔料組成物の粘度を低減しつつ顔料組成物における粗大粒子数を効率よく低減できる。本実施形態に係る顔料組成物の製造方法及び製造装置によれば、粉砕処理又は解砕処理により得られた顔料組成物における固形分の粒子径を低減することができる。本実施形態に係る顔料組成物の製造方法及び製造装置によれば、粉砕処理又は解砕処理により得られた顔料組成物における優れた保存安定性（固形分の分散安定性）を得ることができる。
【００１８】
本実施形態に係る顔料組成物の製造方法及び製造装置によれば、ローターステーター型処理機を用いることにより、樹脂成分を用いた場合に、組成物の組成、及び、顔料成分に対する樹脂成分の質量割合が同一である条件で比較した際に高い印刷濃度を得ることができる。また、本実施形態に係る顔料組成物の製造方法及び製造装置によれば、樹脂成分を用いた場合に、顔料成分に対する樹脂成分の高い吸着率を得ることができる。
【００１９】
ところで、処理時間を削減しつつ粗大粒子数を低減する方法として、１回の粉砕処理又は解砕処理により粗大粒子数を低減することが考えられる。しかしながら、粗大粒子数を特に少量化する場合、粉砕処理又は解砕処理後の固形分の粒子径を特に小径化する場合等に用いる微粒化装置を用いて、粗大粒子を多く含有する原料組成物を処理すると、微粒化装置中で配管詰まり等の不具合が生じる場合がある。そのため、このような不具合を回避する観点から、微粒化装置を用いた粉砕処理又は解砕処理に先立って、前処理として予備粉砕又は予備解砕を行うことが有効である。本実施形態に係る顔料組成物の製造方法及び製造装置によれば、第１の処理工程により得られた混合物に対して第２の処理工程において粉砕処理又は解砕処理を施す場合において、顔料組成物における粗大粒子数を効率よく更に低減することが可能であり、２回の処理工程（粉砕工程又は解砕工程）のみにより顔料組成物における粗大粒子数を特に低減することができる。本実施形態に係る顔料組成物の製造方法及び製造装置によれば、第１の処理工程により得られた混合物に対して第２の処理工程において粉砕処理又は解砕処理を施す場合において、固形分の所望の物性（粗大粒子数、粒子径等）を有する顔料組成物を第２の処理工程において得るための時間を短縮化できる。
【００２０】
第１の処理工程における温度は、粗大粒子数を効率よく低減しやすい観点、固形分の所望の物性（粗大粒子数、粒子径等）を有する顔料組成物を第２の処理工程において得るための時間を短縮化しやすい観点、及び、樹脂成分を用いた場合に樹脂成分の溶解が促進されることにより顔料成分に対する樹脂成分の吸着率が向上しやすく、優れた保存安定性が得られやすい観点から、下記の範囲が好ましい。温度は、２５℃以上が好ましく、３０℃以上がより好ましく、４０℃以上が更に好ましく、５０℃以上が特に好ましく、５５℃以上が極めて好ましく、６０℃以上が非常に好ましい。温度は、８０℃以下が好ましく、７５℃以下がより好ましく、７０℃以下が更に好ましく、６５℃以下が特に好ましく、６０℃以下が極めて好ましい。これらの観点から、温度は、２５〜８０℃が好ましく、５０〜８０℃がより好ましく、６０〜８０℃が更に好ましい。
【００２１】
本実施形態に係る顔料組成物の製造装置におけるローターステーター型処理機は、回転可能なブレード部を有するローターと、当該ブレード部の外周側に配置された壁部を有するステーターと、を備える。処理機は、粉砕機、解砕機、分散機等のいずれであってもよい。ローター及びステーターは、市販されているいかなる形状のものも使用でき、異なる形状又は同一形状のものを組み合わせて使用できる。形状に応じて原料組成物の搬送性、シェアレート（微細化能力）、微細化時の発熱量等に違いがあるため、原料組成物の性状に合わせて組み合わせを選択することができる。通常、歯数の多いローターで微細化しやすく、発熱量が大きくなる。
【００２２】
図１（図１（ａ）及び図１（ｂ））は、ローターステーター型処理機の一例を示す模式断面図である。図１に示すローターステーター型処理機１００は、中心軸１０、ローター２０及びステーター３０を備える。中心軸１０、ローター２０及びステーター３０の構成材料としては、金属材料、セラミック等が挙げられる。
【００２３】
中心軸１０は、長尺部材であり、例えば鉛直方向に延びている。中心軸１０は、ローター２０及びステーター３０を支持している。
【００２４】
ローター２０は、ローター２０の外周部において中心軸１０の長手方向に延びる環状（例えば円環状）のブレード部２２と、ブレード部２２と中心軸１０とを接続する接続部２４と、を有している。ブレード部２２は、中心軸１０を中心に回転できる。ブレード部２２は、ブレード部２２を貫通する開口（貫通孔）２２ａを有しており、例えば、ブレード部２２の周方向に沿って間隔（例えば等間隔）をおいて複数の開口２２ａを有している。開口２２ａの開口方向は、径方向に対して傾斜していてよい。開口２２ａにおける鉛直方向上方側の端部は、ローター２０を構成する部材が配置されることなく開放されていてよい。開口２２ａの数、配置及び形状は、特に限定されない。
【００２５】
ローターステーター型処理機のローターにおけるブレード部の配置及び形状は、特に限定されない。例えば、ブレード部は、ローターの外周部に配置された環状の部材に限られず、ローターの中心部から外周部に延びる形状を有してよい。ローターは、ローターの中心部から外周部に延びる形状のブレード部を複数有してよい。ローターの中心部から外周部に延びる形状のブレード部は、流線形状であってよい。
【００２６】
ステーター３０は、ステーター３０の外周部において中心軸１０の長手方向に延びる環状（例えば円環状）の壁部３２と、壁部３２と中心軸１０とを接続する接続部３４と、を有している。壁部３２は、ローターステーター型処理機１００におけるブレード部２２の外周側に配置されている。壁部３２は、壁部３２を貫通する開口（貫通孔）３２ａを有しており、例えば、壁部３２の周方向に沿って間隔（例えば等間隔）をおいて複数の開口３２ａを有している。開口３２ａの開口方向は、径方向に対して傾斜していてよい。
【００２７】
ステーターにおける壁部の開口の数、配置及び形状は、特に限定されない。図２は、ローターステーター型処理機におけるステーター（ステーターの壁部）の例を示す模式側面図である。ステーターの壁部の例としては、アレイ状に配置された開口（例えば、正方形状等の矩形状の開口）を有する壁部（図２（ａ））、一列に配置された複数の長方形状の開口を有する壁部（図２（ｂ））、一列に配置された複数の円形状（例えば真円状）の開口を有する壁部（図２（ｃ））等が挙げられる。開口の形状としては、矩形状（正方形状、長方形状等）、円形状（真円状、楕円状等）などが挙げられる。
【００２８】
ステーターは、ステーターの外周部において中心軸の長手方向に延びる複数の環状（例えば円環状）の壁部を有してよい。例えば、ステーターは、上述の壁部３２を第１の壁部として備え、ローターステーター型処理機における第１の壁部の外周側に配置された第２の壁部を備えてよく、ローターステーター型処理機における第２の壁部の外周側に配置された第３の壁部を更に備えてよい。壁部の数は、特に限定されず、４以上であってもよい。
【００２９】
図３は、ローターステーター型処理機における粉砕処理又は解砕処理を説明するための模式図であり、図１に示すローターステーター型処理機１００の外周部の一部を拡大して示す模式図である。ローターステーター型処理機１００では、例えば、顔料成分及び液状媒体を含有する原料組成物が中心軸１０の周囲に供給された後、図３に示すように、原料組成物が、ローター２０のブレード部２２の開口２２ａを経由（図中、流路Ｆ１）してブレード部２２とステーター３０の壁部３２との間の空間に達する。そして、この空間において、ブレード部２２の回転運動に起因して生じるせん断力が粗大粒子Ｐ（固形分）に付与されることにより粗大粒子Ｐが粉砕又は解砕される。その後、粉砕又は解砕された粒子を含む組成物の一部は、壁部３２の開口３２ａを経由（図中、流路Ｆ２）して壁部３２の外周側に流出し、組成物の残部は、ブレード部２２と壁部３２との間の空間を更に進行してせん断力によって粒子が更に粉砕又は解砕される。これにより、ローターステーター型処理機１００の粉砕処理又は解砕処理により、顔料成分及び液状媒体を含有する原料組成物における顔料成分が粉砕又は解砕される。
【００３０】
ローター及びステーターで構成される処理部により与えられるシェアレート（微細化能力）は、粗大粒子数を効率よく低減しやすい観点、処理後の固形分の粒子径を低減しやすい観点、顔料組成物の粘度を低減しやすい観点、及び、顔料組成物における優れた保存安定性を得やすい観点から、５００００ｓ−１以上が好ましく、７５０００ｓ−１以上がより好ましく、９００００ｓ−１以上が更に好ましく、１０００００ｓ−１以上が特に好ましく、１２００００ｓ−１以上が極めて好ましく、１５００００ｓ−１以上が非常に好ましく、１７００００ｓ−１以上がより一層好ましい。シェアレートの上限値は、例えば、４０００００ｓ−１以下であってよく、２５００００ｓ−１以下であってよい。これらの観点から、シェアレートは、５００００〜４０００００ｓ−１が好ましい。シェアレート［ｓ−１］は、ローターのブレード部の周速度［ｍ／ｓ］をブレード部とステーターの壁部との間隔［ｍ］で除することにより得ることができる。
【００３１】
ローターステーター型処理機は、ローター及びステーターで構成される処理部（粉砕部又は解砕部）を複数有してよい。シェアレートの低い処理部からシェアレートの高い処理部に向けて原料組成物を流すことにより詰まりを抑制しやすいことから粗大粒子数を効率よく低減しやすい。ローターステーター型処理機は、鉛直方向に延びる中心軸に沿って複数の処理部を有してよい（多段の処理部を有してよい）。ローターステーター型処理機が中心軸に沿って複数の処理部を有する場合、粗大粒子数を効率よく低減しやすい観点から、鉛直方向下方に向かうほどシェアレートが高い処理部を配置することが好ましい。
【００３２】
ローターステーター型処理機としては、インライン式処理機を使用することができる。インライン式処理機では、原料組成物が連続して供給され、例えば、処理経路（例えば、粉砕処理経路及び解砕処理経路。例えば配管）の途中に処理機を設置し、原料組成物を連続して処理（粉砕処理又は解砕処理）することができる。インライン式処理機では、原料組成物の全体が強制的に処理機を通過するため、主にローター周辺のみが処理されるバッチ式処理機を単独で使用した場合と比較して短時間で原料組成物の全体を均一に処理しやすい。インライン式処理機によれば、粗大粒子数を効率よく低減しやすいことから、第２の処理工程の処理機における配管詰まりを抑制しやすい。とりわけ、前記ローターステータ型処理機としては、インライン式処理機を使用することが、バッチ式処理機を単独で使用した場合と比較して、最終的に得られる顔料組成物に含まれる直径０．５μｍ以上の粗大粒子数をより効果的に低減することができる。インライン式処理機によれば、顔料組成物の粘度を低減しやすい。インライン式処理機では、原料組成物が循環してもよい。バッチ式処理機では、原料組成物が断続的に供給され、処理（粉砕処理又は解砕処理）毎に原料組成物が入れ替えられる。
【００３３】
ローターステーター型処理機としては、ＩＫＡ株式会社製の機器名「ｍａｇｉｃ  ＬＡＢ」（インライン式、最大周速度：４１ｍ／ｓ、最大回転数：２６０００ｒｐｍ）；シルバーソンニッポン株式会社製の機器名「ＶＥＲＳＯ」（ハイシアーインラインミキサー、インライン式、最大周速度：２０ｍ／ｓ、最大回転数：１００００ｒｐｍ）；シルバーソンニッポン株式会社製の機器名「Ｌ５Ｍ−Ａ」（バッチ式、最大周速度：２０ｍ／ｓ、最大回転数：１００００ｒｐｍ）等が挙げられる。ＩＫＡ株式会社製の処理機としては、ＵＴＲモジュール（ＵＬＴＲＡ−ＴＵＲＲＡＸ）、ＤＲモジュール（ＤＩＳＰＡＸ−ＲＥＡＣＴＯＲ）、ＭＫモジュール、ＭＫＯモジュール、ＣＭＸモジュールを備えた処理機を使用できる。ＤＲモジュールは、ローター及びステーターで構成される処理部（ステージ）を３段有しており、ローター及びステーターの組み合わせによりシェアレートを調整できることから、粗大粒子数を効率よく低減しやすい。例えば、鉛直方向上方から順に２Ｐ／４Ｍ／６Ｆの処理部を用いることにより、鉛直方向下方に向かうほどシェアレートが高い処理部を配置することができる。
【００３４】
前記ローターステーター型処理機としては、回転数が１０００〜３００００ｒｐｍの範囲のものを使用することが好ましく、３０００〜２５０００ｒｐｍの範囲のものを使用することがより好ましく、８０００〜２００００ｒｐｍの範囲のものを使用することが、粗大粒子数を効率よく低減しやすい観点、処理後の固形分の粒子径を低減しやすい観点、顔料組成物の粘度を低減しやすい観点、及び、顔料組成物における優れた保存安定性を得やすい観点で特に好ましい。
【００３５】
前記ローターステーター型処理機としては、最大周速度が５ｍ／ｓ〜５０ｍ／ｓの範囲のものを使用することが好ましく、１０ｍ／ｓ〜４０ｍ／ｓの範囲のものを使用することがより好ましく、１５ｍ／ｓ〜３５ｍ／ｓの範囲のものを使用することが、粗大粒子数を効率よく低減しやすい観点、処理後の固形分の粒子径を低減しやすい観点、顔料組成物の粘度を低減しやすい観点、及び、顔料組成物における優れた保存安定性を得やすい観点で特に好ましい。
【００３６】
本実施形態に係る顔料組成物の製造装置における原料供給部は、原料組成物をローターステーター型処理機に供給できれば特に限定されない。原料供給部としては、原料供給部を供給する配管、ポンプ等であってよい。
【００３７】
本実施形態に係る顔料組成物の製造方法は、第１の処理工程で得られた混合物（顔料組成物）における顔料成分を粉砕又は解砕する第２の処理工程を備えてよい。本実施形態に係る顔料組成物の製造方法では、第１の処理工程に代えて、第２の処理工程において顔料組成物を得ることもできる。また、本実施形態に係る顔料組成物の製造装置は、第１の処理機（ローターステーター型処理機）で顔料成分を粉砕又は解砕することにより得られた混合物における顔料成分を粉砕又は解砕する第２の処理機を備えてよい。これらの場合、顔料組成物における粗大粒子数を効率よく更に低減することが可能であり、固形分の物性（粗大粒子数、粒子径等）を所望の物性に調整しやすい。本実施形態に係る顔料組成物の製造装置は、第１の処理工程で得られた混合物を第２の処理機に供給する供給部（配管、ポンプ等）を備えてよい。
【００３８】
第２の処理機としては、高圧ホモジナイザー、ペイントシェーカー、ビーズミル、ロールミル、サンドミル、ボールミル、アトライター、バスケットミル、サンドミル、サンドグラインダー、ダイノーミル、ディスパーマット、ＳＣミル、スパイクミル、アジテーターミル、ジュースミキサー、超音波ホモジナイザー、ナノマイザー、デゾルバー、ディスパー、高速インペラー分散機、ニーダー、プラネタリーミキサー等が挙げられる。高圧ホモジナイザーとしては、例えば、スギノマシン株式会社製の機器名「スターバースト」を用いることができる。高圧ホモジナイザーにおける圧力は、５０〜２４５ＭＰａが好ましく、８０〜２００ＭＰａがより好ましく、１００〜２００ＭＰａが更に好ましく、１３０〜２００ＭＰａが特に好ましい。顔料成分がカーボンブラックを含む場合、低圧力で処理可能であり、装置の長寿命化、及び、単位時間あたりの生産量の向上を達成しやすい。
【００３９】
本実施形態に係る顔料組成物の製造装置は、第２の処理機において、第１の処理工程で得られた混合物同士を斜向衝突させることにより顔料成分を粉砕又は解砕する態様であってよい。この場合、例えば、第２の処理機は、斜向衝突チャンバーを有してよい。第１の処理工程で得られた混合物を複数方向から加圧噴射することにより、第１の処理工程で得られた混合物同士を衝突させることができる。
【００４０】
本実施形態に係る顔料組成物の製造装置は、第２の処理機において、第１の処理工程で得られた混合物を、回転自在に支持（例えば支承）された球状の硬質体に衝突させることにより顔料成分を粉砕又は解砕する態様であってよい。この場合、例えば、第２の処理機は、ボール衝突チャンバーを有してよい。第１の処理工程で得られた混合物を加圧噴射することにより、第１の処理工程で得られた混合物を硬質体に衝突させることができる。硬質体は、噴射軸線から偏心して回転可能に支持されてよい。硬質体の材質としては、セラミック、焼結ダイヤモンド等が挙げられる。
【００４１】
第２の処理機において用いられるチャンバーとしては、斜向衝突チャンバー及びボール衝突チャンバー以外に、分離チャンバー、シングルノズルチャンバー、スリットチャンバー等が挙げられる。これらのチャンバーとしては、例えば、スギノマシン株式会社製の機器名「スターバースト」のチャンバーが挙げられる。斜向衝突チャンバーにおける長時間使用時の硬質体の摩耗を避けると共に、衝突の力を利用しないチャンバー（シングルノズルチャンバー等）よりも優れた微細化能力を得る観点から、斜向衝突チャンバーを用いることが好ましい。
【００４２】
原料組成物は、顔料成分（固形分）及び液状媒体を含有し、顔料成分及び液状媒体以外の添加剤を更に含有してよい。顔料組成物は、原料組成物と同一種の成分を含有することができる。原料組成物の固形分濃度は、原料組成物の全量を基準として、１〜６０質量％、１０〜５０質量％、又は、１５〜４０質量％であってよい。
【００４３】
顔料成分としては、顔料及び顔料誘導体からなる群より選ばれる少なくとも一種を用いることができる。
【００４４】
顔料としては、無機顔料又は有機顔料を使用することができる。無機顔料としては、酸化鉄、カーボンブラック（例えば、コンタクト法、ファーネス法、サーマル法等の公知の方法によって製造されたカーボンブラック）、酸化チタンなどが挙げられる。有機顔料としては、アゾ顔料（不溶性アゾ顔料（モノアゾ顔料、ジスアゾ顔料、ピラゾロン顔料等）、ベンズイミダゾロン顔料、ベータナフトール顔料、ナフトールＡＳ顔料、縮合アゾ顔料など）、多環式顔料（キナクリドン顔料、ペリレン顔料、ペリノン顔料、アントラキノン顔料、ジオキサジン顔料、チオインジゴ顔料、イソインドリノン顔料、イソインドリン顔料、キノフタロン顔料、ジケトピロロピロール顔料等）、フタロシアニン顔料、染料キレート（塩基性染料型キレート、酸性染料型キレート等）、ニトロ顔料、ニトロソ顔料、アニリンブラックなどが挙げられる。これらの無機顔料及び有機顔料は、印刷用インク（例えばインクジェット印刷用インク）の製造に好適に用いることができる。顔料としては、１種単独又は２種以上組み合わせ使用することができる。
【００４５】
カーボンブラックとしては、三菱ケミカル株式会社製の＃２３００、＃９８０、＃９６０、＃９００、＃５２、＃４５Ｌ、＃４５、＃４０、＃３３、ＭＡ１００、ＭＡ８、ＭＡ７等；キャボット社製のＲｅｇａｌシリーズ、Ｍｏｎａｒｃｈシリーズ等；オリオン・エンジニアドカーボンズ株式会社製のＣｏｌｏｒ  Ｂｌａｃｋ  ＦＷ１、Ｃｏｌｏｒ  Ｂｌａｃｋシリーズ、Ｐｒｉｎｔｅｘシリーズ、Ｓｐｅｃｉａｌ  Ｂｌａｃｋシリーズ、ＮＩＰＥＸシリーズ等を使用することができる。
【００４６】
顔料としては、Ｃ．Ｉ．ピグメントイエロー１、２、１２、１３、１４、１６、１７、７３、７４、７５、８３、９３、９５、９７、９８、１０９、１１０、１１４、１２０、１２８、１２９、１３８、１５０、１５１、１５４、１５５、１７４、１８０、１８５等のイエロー顔料を使用することができる。
【００４７】
顔料としては、Ｃ．Ｉ．ピグメントレッド５、７、１２、４８（Ｃａ）、４８（Ｍｎ）、５７（Ｃａ）、５７：１、１１２、１２２、１２３、１４６、１４９、１５０、１６８、１７６、１８４、１８５、２０２、２０９、２１３、２６９、２８２等のマゼンタ顔料を使用することができる。
【００４８】
顔料としては、Ｃ．Ｉ．ピグメントブルー１、２、３、１５、１５：１、１５：２、１５：３、１５：４、１５：６、１６、２２、６０、６３、６６等のシアン顔料を使用することができる。
【００４９】
顔料としては、Ｃ．Ｉ．ピグメントオレンジ５、１３、１６、１７、３４、３６、４３、５１、６４、７１等のオレンジ顔料を使用することができる。
【００５０】
顔料としては、Ｃ．Ｉ．ピグメントバイオレット１、３、５：１、１６、１９、２３、３８等のバイオレット顔料を使用することができる。
【００５１】
顔料としては、Ｃ．Ｉ．ピグメントグリーン１、４、７、８、１０、１７、１８、３６、５０、５８等のグリーン顔料を使用することができる。
【００５２】
顔料としては、ドライ顔料（ドライパウダーの状態の顔料）又はウェット顔料（ウェットケーキの状態の顔料）を使用することができる。マゼンタ顔料としては、粗大粒子数を効率よく低減しやすい観点、及び、固形分の所望の物性（粗大粒子数、粒子径等）を有する顔料組成物を第２の処理工程において得るための時間を短縮化しやすい観点から、ウェット顔料が好ましい。シアン顔料としては、粗大粒子数を効率よく低減しやすい観点、及び、固形分の所望の物性（粗大粒子数、粒子径等）を有する顔料組成物を第２の処理工程において得るための時間を短縮化しやすい観点から、ドライ顔料が好ましい。顔料としては、２種以上を含む混合物又は固溶体を使用することもできる。
【００５３】
顔料誘導体としては、顔料に官能基を導入した化合物を使用することができる。顔料誘導体を与える顔料としては、フタロシアニン系顔料、アゾ系顔料、アントラキノン系顔料、キナクリドン系顔料、ジケトピロロピロール系顔料等が挙げられる。官能基としては、カルボキシ基、スルホ基、アミノ基、ニトロ基、酸アミド基、カルボニル基、カルバモイル基、フタルイミド基、スルホニル基等が挙げられる。顔料誘導体は、顔料組成物又はインクに、経時的な粗大粒子の発生防止と、顔料成分等の経時的な沈降の発生防止とを可能にする分散安定性を付与することができる。
【００５４】
顔料成分の一次粒子径は、顔料成分の経時的な沈降をより一層効果的に抑制しやすい観点から、１．０μｍ以下が好ましく、０．０１〜０．５μｍがより好ましい。一次粒子径は、透過型電子顕微鏡（ＴＥＭ）を使用して測定した数平均粒子径の値を指す。
【００５５】
顔料成分は、原料組成物の全量を基準として、１〜５０質量％が好ましく、１０〜３０質量％がより好ましく、１５〜２５質量％が更に好ましい。これらの場合、適度な流動性を得やすいことから各プロセスで効率的かつ均一な処理を行うことができ、顔料組成物における固形分の経時的な沈降の発生を防止する優れた保存安定性を得やすく、インクにおける固形分の経時的な沈降の発生を防止しやすく、インク吐出初期におけるインク吐出ノズルの目詰まり等を引き起こすことを抑制しやすく（優れた初期吐出安定性を得やすい）、経時的なインク吐出ノズルの目詰まり等を引き起こすことを抑制しやすい（優れた経時吐出安定性を得やすい）。
【００５６】
液状媒体としては、水性媒体（水等）、有機溶剤などが挙げられる。第２の処理機として高圧ホモジナイザーを用いる場合、高圧力がかかることから高沸点溶剤（例えば、沸点１００℃以上の溶剤）を用いることが好ましい。
【００５７】
水としては、イオン交換水、限外濾過水、逆浸透水、蒸留水等の純水；超純水等が挙げられる。水としては、顔料組成物又はインクを長期保存する場合においてカビ又はバクテリアの発生を防止しやすい観点から、紫外線照射、過酸化水素添加等によって滅菌された水を用いることが好ましい。
前記水は、本発明の顔料組成物に含まれる液状媒体の全量に対して１０〜９０質量％の範囲で使用することが好ましく、１５〜８０質量％の範囲で使用することが、水性インクを製造するうえで好ましい。
【００５８】
有機溶剤としては、水溶性有機溶剤を使用することができる。水溶性有機溶剤は、顔料成分の表面を効率的に濡らしやすく、水に溶解した樹脂成分（例えば樹脂中和物）が顔料成分に吸着しやすくなり、所望の物性に到達するまでの時間を短縮しやすい。
【００５９】
水溶性有機溶剤としては、エチレングリコール、ジエチレングリコール、トリエチレングリコール、テトラエチレングリコール、プロピレングリコール、ジプロピレングリコール、トリプロピレングリコール、ポリエチレングリコール、ポリプロピレングリコール等のグリコール類；ブタンジオール、ペンタンジオール、ヘキサンジオール等のジオール類；ラウリン酸プロピレングリコール等のグリコールエステル；ジエチレングリコールモノエチル、ジエチレングリコールモノブチル、ジエチレングリコールモノヘキシル、カルビトール等のジエチレングリコールエーテル類；プロピレングリコールエーテル、ジプロピレングリコールエーテル又はトリエチレングリコールエーテルを含むセロソルブ等のグリコールエーテル類；メタノール、エタノール、イソプロピルアルコール、１−プロパノール、２−プロパノール、１−ブタノール、２−ブタノール、ブチルアルコール、ペンチルアルコール等のアルコール類（グリコール類を除く）；スルホラン、エステル、ケトン、γ−ブチロラクトン等のラクトン類；Ｎ−（２−ヒドロキシエチル）ピロリドン、２−ピロリドン等のラクタム類；グリセリン及びそのポリアルキレンオキサイド付加物などが挙げられる。水溶性有機溶剤は、１種単独又は２種以上組み合わせて使用することができる。
【００６０】
水溶性有機溶剤の含有量は、前記原料組成物に含まれる顔料成分１００質量部に対して、１０〜５００質量部が好ましく、１５〜２００質量部がより好ましく、１５〜１５０質量部がより好ましい。前記範囲の水溶性有機溶剤を使用することによって、前記顔料成分の表面への前記樹脂成分の吸着率が向上し、顔料組成物における固形分の経時的な沈降の発生を防止する優れた保存安定性を得やすく、インクにおける固形分の経時的な沈降の発生を防止しやすく、インク吐出初期におけるインク吐出ノズルの目詰まり等を引き起こすことを抑制しやすく（優れた初期吐出安定性を得やすい）、経時的なインク吐出ノズルの目詰まり等を引き起こすことを抑制しやすい（優れた経時吐出安定性を得やすい）。前記吸着率を向上させることのできる水溶性有機溶剤としては、例えばトリエチレングリコール、グリセリン、２-ピロリドン、１-（２-ヒドロキシエチル）-２-ピロリドン、ジプロピレングリコール、プロピレングリコール、１，５-ペンタンジオール等が挙げられる。
また、顔料組成物を製造する際に高圧ホモジナイザーを使用する場合や、前記顔料組成物を用いて得られたインクジェット印刷インクを、後述するサーマルタイプのインクジェット印刷方式に適用する場合、前記有機溶剤としては、沸点が１００℃以上の高沸点溶剤を使用することが好ましい。また、前記有機溶剤として沸点１００℃以上の高沸点溶剤を使用することが、顔料の濡れを促進する結果、顔料に樹脂が吸着されやすくなり保存安定性等が向上するうえで好ましい。
前記高沸点溶剤としては、例えばグリセリン、２-ピロリドン、１-（２-ヒドロキシエチル）-２-ピロリドン、ジプロピレングリコール、プロピレングリコール、１，５-ペンタンジオール等を使用することができる。
【００６１】
前記液状媒体としては、より一層優れた保存安定性を備え、インク吐出初期におけるインク吐出ノズルの目詰まり等を引き起こすことを抑制しやすいインクやその製造に使用する顔料組成物を得るうえで、下記範囲内の分散項（δＤ１）と極性項（δＰ１）と水素結合項（δＨ１）とを備えた液状媒体を使用することが好ましい。
前記液状媒体（ａ）の分散項（δＤ１）としては、好ましくは１２〜２４、より好ましくは１４〜２１、特に好ましくは１６〜１９の範囲である。
前記液状媒体（ａ）の極性項（δＰ１）としては、好ましくは４〜１７、より好ましくは６〜１５、特に好ましくは８〜１３の範囲である。
前記液状媒体（ａ）の水素結合項（δＨ１）としては、好ましくは６〜４３、より好ましくは９〜３５、特に好ましくは９〜３０の範囲である。
前記範囲内の分散項（δＤ１）と極性項（δＰ１）と水素結合項（δＨ１）とを備えた液状媒体としては、例えばトリエチレングリコール、グリセリン、２−ピロリドン、１-（２-ヒドロキシエチル）-２-ピロリドン、ジプロピレングリコール、プロピレングリコール、１，５-ペンタンジオール等を使用することができる。
なお、前記液状媒体の分散項（δＤ１）と極性項（δＰ１）と水素結合項（δＨ１）の値は、コンピュータソフトウェアであるＨａｎｓｅｎ  Ｓｏｌｕｂｉｌｉｔｙ  Ｐａｒａｍｅｔｅｒｓ  ｉｎ  Ｐｒａｃｔｉｃｅ  ４ｔｈ  Ｅｄｉｔｉｏｎ  ４．１．０７（ＨＳＰｉＰ）に収録された値である。
前記範囲の分散項（δＤ１）と極性項（δＰ１）と水素結合項（δＨ１）とを備えた液状媒体は、前記顔料組成物に含まれる液状媒体の全量に対して１０〜９５質量％の範囲で使用することが好ましく、５０〜８０質量％の範囲で使用することがより好ましい。
【００６２】
前記顔料組成物に含まれる液状媒体は、本発明の顔料組成物の全量に対して３０〜９８質量％の範囲で使用することが好ましく、６０〜９５質量％の範囲で使用することが、水性インクを製造するうえで好ましい。
本発明の顔料組成物に使用する液状媒体としては、前記した水を、前記高沸点溶剤や、前記分散項（δＤ１）と極性項（δＰ１）と水素結合項（δＨ１）とを備えた液状媒体等と組み合わせ使用することが、前記顔料分散樹脂等の樹脂成分が顔料成分の表面に吸着しやすくなるため好ましい。とりわけ、本発明の顔料組成物を製造する際に高圧ホモジナイザーを使用する場合や、前記顔料組成物を用いて得られたインクジェット印刷インクを、後述するサーマルタイプのインクジェット印刷方式に適用する場合には、前記液状媒体としては、前記した水を、前記高沸点溶剤や、前記分散項（δＤ１）と極性項（δＰ１）と水素結合項（δＨ１）とを備えた液状媒体等と組み合わせ使用することが、顔料の濡れを促進する結果、顔料に樹脂が吸着されやすくなり保存安定性等が向上するうえで好ましい。
【００６３】
液状媒体は、粗大粒子数を効率よく低減しやすい観点、及び、固形分の所望の物性（粗大粒子数、粒子径等）を有する顔料組成物を第２の処理工程において得るための時間を短縮化しやすい観点から、下記の少なくとも一つを満たすことが好ましい。
・液状媒体は、グリコール類、ラクタム類及びグリセリンからなる群より選ばれる少なくとも一種を含むことが好ましい。
・液状媒体は、トリエチレングリコール、トリエチレングリコール及びジプロピレングリコールからなる群より選ばれる少なくとも一種を含むことが好ましい。
・液状媒体は、Ｎ−（２−ヒドロキシエチル）ピロリドン及び２−ピロリドンからなる群より選ばれる少なくとも一種を含むことが好ましい。
・顔料成分がカーボンブラックを含む場合、液状媒体は、Ｎ−（２−ヒドロキシエチル）ピロリドン、２−ピロリドン、トリエチレングリコール及びグリセリンからなる群より選ばれる少なくとも一種を含むことが好ましい。
・顔料成分がマゼンタ顔料を含む場合、液状媒体は、２−ピロリドン、トリエチレングリコール、ジプロピレングリコール及びグリセリンからなる群より選ばれる少なくとも一種を含むことが好ましい。
・顔料成分がシアン顔料を含む場合、液状媒体（ａ）は、ジプロピレングリコール、Ｎ−（２−ヒドロキシエチル）ピロリドン、２−ピロリドン、トリエチレングリコール及びグリセリンからなる群より選ばれる少なくとも一種を含むことが好ましい。
・顔料成分がイエロー顔料を含む場合、液状媒体（ａ）は、プロピレングリコールやＮ−（２−ヒドロキシエチル）ピロリドン、２−ピロリドン、トリエチレングリコール及びグリセリンからなる群より選ばれる少なくとも一種を含むことが好ましい。
【００６４】
前記液状媒体は、本発明の顔料組成物の全量に対して４０〜９０質量％の範囲で使用することが好ましく、６０〜８５質量％の範囲で使用することが、水性インクを製造するうえで好ましい。
【００６５】
原料組成物は、樹脂成分を含有することができる。樹脂成分としては、顔料分散樹脂、バインダー樹脂等が挙げられる。樹脂成分としては、従来知られた樹脂を使用できるが、例えばラジカル重合体を使用することができ、芳香族環式構造又は複素環式構造を有するラジカル重合体を使用することが好ましい。この場合、樹脂成分と顔料成分との間のπ−π相互作用によって樹脂成分が顔料成分に吸着しやすくなり、顔料組成物における固形分の経時的な沈降の発生を防止する優れた保存安定性を得やすく、インクにおける固形分の経時的な沈降の発生を防止しやすく、インク吐出初期におけるインク吐出ノズルの目詰まり等を引き起こすことを抑制しやすく（優れた初期吐出安定性を得やすい）、経時的なインク吐出ノズルの目詰まり等を引き起こすことを抑制しやすい（優れた経時吐出安定性を得やすい）。
【００６６】
樹脂成分（例えば顔料分散樹脂）として、アニオン性基を有するラジカル重合体を使用する場合、アニオン性基の一部又は全部が塩基性化合物によって中和されたラジカル重合体（中和物）を使用することが好ましい。樹脂成分は、中和により、水を含む液状媒体に溶解しやすくなり、顔料成分の表面への吸着が促進され、良好な分散状態を維持しやすい。その結果、顔料組成物における固形分の経時的な沈降の発生を防止する優れた保存安定性を得やすく、インクにおける固形分の経時的な沈降の発生を防止しやすく、インク吐出初期におけるインク吐出ノズルの目詰まり等を引き起こすことを抑制しやすく（優れた初期吐出安定性を得やすい）、経時的なインク吐出ノズルの目詰まり等を引き起こすことを抑制しやすい（優れた経時吐出安定性を得やすい）。
【００６７】
芳香族環式構造又は複素環式構造としては、例えば、芳香族環式構造又は複素環式構造を有する単量体を使用することによってラジカル重合体に導入された環式構造が挙げられる。芳香族環式構造は、ベンゼン環構造が好ましく、スチレン由来の構造がより好ましい。芳香族環式構造又は複素環式構造を有するラジカル重合体である樹脂成分を使用することによって、樹脂成分の顔料成分への吸着性を高めることができ、顔料組成物における固形分の経時的な沈降の発生を防止する優れた保存安定性を得やすく、インクにおける固形分の経時的な沈降の発生を防止しやすく、インク吐出初期におけるインク吐出ノズルの目詰まり等を引き起こすことを抑制しやすく（優れた初期吐出安定性を得やすい）、経時的なインク吐出ノズルの目詰まり等を引き起こすことを抑制しやすい（優れた経時吐出安定性を得やすい）。
【００６８】
樹脂成分として使用可能なラジカル重合体としては、例えば、各種単量体をラジカル重合することによって得られた重合体を使用することができる。
【００６９】
単量体としては、樹脂成分に芳香族環式構造を導入する場合であれば、芳香族環式構造を有する単量体を使用することができ、複素環式構造を導入する場合であれば、複素環式構造を有する単量体を使用することができる。
【００７０】
芳香族環式構造を有する単量体としては、スチレン、ｐ−ｔｅｒｔ−ブチルジメチルシロキシスチレン、ｏ−メチルスチレン、ｐ−メチルスチレン、ｐ−ｔｅｒｔ−ブチルスチレン、ｐ−ｔｅｒｔ−ブトキシスチレン、ｍ−ｔｅｒｔ−ブトキシスチレン、ｐ−ｔｅｒｔ−（１−エトキシメチル）スチレン、ｍ−クロロスチレン、ｐ−クロロスチレン、ｐ−フロロスチレン、α−メチルスチレン、ｐ−メチル−α−メチルスチレン、ビニルナフタレン、ビニルアントラセン等が挙げられる。
【００７１】
複素環式構造を有する単量体としては、２−ビニルピリジン、４−ビニルピリジン等のビニルピリジン系単量体などが挙げられる。
【００７２】
ラジカル重合体として、芳香族環式構造及び複素環式構造の両方を有する重合体を使用する場合、単量体として、芳香族環式構造を有する単量体、及び、複素環式構造を有する単量体を組み合わせて使用することができる。
【００７３】
樹脂成分としては、芳香族環式構造を有するラジカル重合体が好ましい。そのため、単量体としては、芳香族環式構造を有する単量体が好ましく、スチレン、α−メチルスチレン及びｔｅｒｔ−ブチルスチレンからなる群より選ばれる少なくとも一種がより好ましい。
【００７４】
芳香族環式構造又は複素環式構造を有する単量体の含有量は、樹脂成分の顔料成分への吸着性をより一層高める観点から、単量体の全量を基準として、２０質量％以上が好ましく、４０質量％以上がより好ましく、５０〜９５質量％が更に好ましい。
【００７５】
樹脂成分としては、後述の範囲の酸価を有するラジカル重合体を製造する観点から、単量体として、アニオン性基を有する単量体を使用することができる。
【００７６】
アニオン基を有する単量体としては、例えば、カルボキシ基、スルホ基、リン酸基等のアニオン性基を有する単量体が挙げられる。アニオン基を有する単量体としては、カルボキシ基を有する単量体が好ましく、アクリル酸及びメタクリル酸からなる群より選ばれる少なくとも一種がより好ましい。これらの場合、顔料組成物における固形分の経時的な沈降の発生を防止する優れた保存安定性を得やすく、インクにおける固形分の経時的な沈降の発生を防止しやすく、インク吐出初期におけるインク吐出ノズルの目詰まり等を引き起こすことを抑制しやすく（優れた初期吐出安定性を得やすい）、経時的なインク吐出ノズルの目詰まり等を引き起こすことを抑制しやすい（優れた経時吐出安定性を得やすい）。
【００７７】
アニオン性基を有する単量体の含有量は、後述の範囲の酸価を有するラジカル重合体を得やすい観点から、樹脂成分の製造に使用可能な単量体の全量を基準として、５〜８０質量％が好ましく、５〜６０質量％がより好ましく、５〜５０質量％が更に好ましい。
【００７８】
樹脂成分の製造に使用可能な単量体としては、上述の単量体以外に、必要に応じて、その他の単量体を使用することができる。その他の単量体としては、例えば、メチル（メタ）アクリレート、ｎ−プロピル（メタ）アクリレート、イソプロピル（メタ）アクリレート、ｎ−ブチル（メタ）アクリレート、ｓｅｃ−ブチル（メタ）アクリレート、ｔｅｒｔ−ブチル（メタ）アクリレート、２−エチルブチル（メタ）アクリレート、１，３−ジメチルブチル（メタ）アクリレート、ヘキシル（メタ）アクリレート、２−エチルヘキシル（メタ）アクリレート、オクチル（メタ）アクリレート、エチル（メタ）アクリレート、ｎ−ブチル（メタ）アクリレート、２−メチルブチル（メタ）アクリレート、ペンチル（メタ）アクリレート、ヘプチル（メタ）アクリレート、ノニル（メタ）アクリレート、３−エトキシプロピル（メタ）アクリレート、３−エトキシブチル（メタ）アクリレート、ジメチルアミノエチル（メタ）アクリレート、２−ヒドロキシエチル（メタ）アクリレート、２−ヒドロキシブチル（メタ）アクリレート、エチル−α−（ヒドロキシメチル）（メタ）アクリレート、ジメチルアミノエチル（メタ）アクリレート、ヒドロキシエチル（メタ）アクリレート、ヒドロキシプロピル（メタ）アクリレート、フェニル（メタ）アクリレート、ベンジル（メタ）アクリレート、フェニルエチル（メタ）アクリレート、ジエチレングリコール（メタ）アクリレート、トリエチレングリコール（メタ）アクリレート、ポリエチレングリコール（メタ）アクリレート、グリセリン（メタ）アクリレート、ビスフェノールＡ（メタ）アクリレート、マレイン酸ジメチル、マレイン酸ジエチル、酢酸ビニル等が挙げられる。これらの単量体は、１種単独又は２種以上組合せ使用することができる。その他の単量体としては、このようなアクリレート又はメタクリレートを１種単独で用いてもよく、アクリレートとメタクリレートとを組み合わせて用いてもよい。
【００７９】
樹脂成分としては、単量体のラジカル重合によって形成される構造が線状（リニア）である重合体、分岐（グラフト）した構造を有する重合体、架橋した構造を有する重合体等を使用することができる。それぞれの重合体においてモノマー配列は特に限定することはなく、ランダム型配列又はブロック型配列の重合体を使用することができる。
【００８０】
架橋構造を有する重合体は、単量体として、架橋性官能基を有する単量体を使用することによって製造することができる。架橋性官能基を有する単量体としては、エチレングリコールジ（メタ）アクリレート、プロピレングリコールジ（メタ）アクリレート、ポリエチレングリコールジ（メタ）アクリレート、ポリ（オキシエチレンオキシプロピレン）グリコールジ（メタ）アクリレート、グリセリンのアルキレンオキシド付加物のトリ（メタ）アクリレート等の、多価アルコールのポリ（メタ）アクリレート；グリシジル（メタ）アクリレート；ジビニルベンゼンなどが挙げられる。
【００８１】
樹脂成分としては、上述の単量体由来の構造単位を有する重合体を使用できるが、アニオン性基を有する単量体、及び、芳香族環式構造又は複素環式構造を有する単量体のみを重合して得られる重合体が好ましい。
【００８２】
樹脂成分としては、スチレン由来の構造単位と（メタ）アクリル酸由来の構造単位とを有する重合体が好ましく、スチレン−（メタ）アクリル酸共重合体、及び、スチレン−（メタ）アクリル酸系エステル−（メタ）アクリル酸共重合体からなる群より選ばれる少なくとも一種がより好ましい。スチレン由来の構造単位と（メタ）アクリル酸由来の構造単位とを有する重合体は、後述の範囲の酸価を有することが好ましい。スチレン由来の構造単位中の芳香環部位が顔料成分の表面に強固に吸着し、（メタ）アクリル酸由来の構造単位中のカルボキシ基が水と良好な親和性を有することにより良好な分散安定化が得られやすい。これにより、顔料組成物における固形分の経時的な沈降の発生を防止する優れた保存安定性を得やすく、インクにおける固形分の経時的な沈降の発生を防止しやすく、インク吐出初期におけるインク吐出ノズルの目詰まり等を引き起こすことを抑制しやすく（優れた初期吐出安定性を得やすい）、経時的なインク吐出ノズルの目詰まり等を引き起こすことを抑制しやすい（優れた経時吐出安定性を得やすい）。
【００８３】
スチレン−（メタ）アクリル酸共重合体としては、スチレン−アクリル酸共重合体、スチレン−メタクリル酸共重合体、及び、スチレン−アクリル酸−メタクリル酸共重合体のいずれも使用できるが、スチレン−アクリル酸共重合体及びスチレン−アクリル酸−メタクリル酸共重合体からなる群より選ばれる少なくとも一種が好ましい。この場合、顔料成分との吸着力、及び、水中での分散力を調整しやすく、その結果、顔料組成物における固形分の経時的な沈降の発生を防止する優れた保存安定性を得やすく、インクにおける固形分の経時的な沈降の発生を防止しやすく、インク吐出初期におけるインク吐出ノズルの目詰まり等を引き起こすことを抑制しやすく（優れた初期吐出安定性を得やすい）、経時的なインク吐出ノズルの目詰まり等を引き起こすことを抑制しやすい（優れた経時吐出安定性を得やすい）。
【００８４】
スチレン−（メタ）アクリル酸共重合体において、スチレン由来の構造単位、アクリル酸由来の構造単位及びメタクリル酸由来の構造単位の合計量は、スチレン−（メタ）アクリル酸共重合体の構造単位の全量を基準として、８０〜１００質量％が好ましく、９０〜１００質量％がより好ましい。
【００８５】
ラジカル重合の際の各単量体のラジカル重合率（反応率）は、ほぼ同一とし、各単量体の使用割合（仕込み割合）が、ラジカル重合体を構成する各単量体由来の構造単位の割合と同一であるとみなす。
【００８６】
ラジカル重合体は、例えば、上述の単量体を、塊状重合法、溶液重合法、懸濁重合法、乳化重合法等の方法でラジカル重合することによって製造することができる。
【００８７】
ラジカル重合体を製造する際には、必要に応じて、公知慣用の重合開始剤、連鎖移動剤（重合度調整剤）、界面活性剤、消泡剤等を使用することができる。
【００８８】
重合開始剤としては、例えば、２，２’−アゾビス（２，４−ジメチルバレロニトリル）、２，２’−アゾビスイソブチロニトリル、１，１’−アゾビス（シクロヘキサン−１−カルボニトリル）、ベンゾイルパーオキサイド、ジブチルパーオキサイド、ブチルパーオキシベンゾエート等が挙げられる。重合開始剤の含有量は、ラジカル重合体の製造に使用する単量体の全量を基準として０．１〜１０質量％が好ましい。
【００８９】
溶液重合法で得られたラジカル重合体を使用する場合、樹脂成分としては、溶液重合法で得られたラジカル重合体溶液に含まれる溶剤を除去した後、乾燥及び粉砕して微粒子化したラジカル重合体を使用することができる。微粒子化されたラジカル重合体である樹脂成分は、水溶性有機溶剤及び塩基性化合物を組み合わせて使用する場合に、第１の工程で塩基性化合物により中和され、水溶性有機溶剤を含む液状媒体に溶解し、液状媒体で濡れた顔料成分の表面への吸着が進行する。その結果、顔料組成物における固形分の経時的な沈降の発生を防止する優れた保存安定性を得やすく、インクにおける固形分の経時的な沈降の発生を防止しやすく、インク吐出初期におけるインク吐出ノズルの目詰まり等を引き起こすことを抑制しやすく（優れた初期吐出安定性を得やすい）、経時的なインク吐出ノズルの目詰まり等を引き起こすことを抑制しやすい（優れた経時吐出安定性を得やすい）。
【００９０】
樹脂成分としては、目の大きさ（直径）が１ｍｍ以下のメッシュ状のふるいにより分級した樹脂成分が好ましい。
【００９１】
樹脂成分（例えば顔料分散樹脂）の酸価は、６０〜３００ｍｇＫＯＨ／ｇが好ましく、８０〜２５０ｍｇＫＯＨ／ｇがより好ましく、１００〜２００ｍｇＫＯＨ／ｇが更に好ましく、酸価１２０〜１８０ｍｇＫＯＨ／ｇのものを使用することが特に好ましい。これらの場合、樹脂成分の顔料成分への吸着性を高めることができ、液状媒体（例えば、水及び水溶性有機溶剤を含む液状媒体）への適度な親和性を得やすいことから、良好な分散状態を維持しやすい。そのため、顔料組成物における固形分の経時的な沈降の発生を防止する優れた保存安定性を得やすく、インクにおける固形分の経時的な沈降の発生を防止しやすく、インク吐出初期におけるインク吐出ノズルの目詰まり等を引き起こすことを抑制しやすく（優れた初期吐出安定性を得やすい）、経時的なインク吐出ノズルの目詰まり等を引き起こすことを抑制しやすい（優れた経時吐出安定性を得やすい）。
【００９２】
酸価は、カルボキシ基、スルホ基、リン酸基等のアニオン性基に由来する酸価であることが好ましい。酸価は、溶剤としてジエチルエーテルの代わりにテトラヒドロフランを用いること以外は、日本工業規格「Ｋ００７０：１９９２．  化学製品の酸価、けん化価、エステル価、よう素価、水酸基価及び不けん化物の試験方法」に従って測定された数値であり、樹脂成分１ｇを完全に中和するのに必要な水酸化カリウムの量（ｍｇ）を指す。
【００９３】
樹脂成分（例えば顔料分散樹脂）の重量平均分子量は、２０００〜４００００が好ましく、５０００〜３００００がより好ましく、５０００〜２５０００が更に好ましく、６０００〜２００００の範囲であることが好ましく、８０００〜１２０００の範囲であることが特に好ましい。これらの場合、近接する顔料成分との凝集が抑制され、顔料組成物における固形分の経時的な沈降の発生を防止する優れた保存安定性を得やすく、インクにおける固形分の経時的な沈降の発生を防止しやすく、インク吐出初期におけるインク吐出ノズルの目詰まり等を引き起こすことを抑制しやすく（優れた初期吐出安定性を得やすい）、経時的なインク吐出ノズルの目詰まり等を引き起こすことを抑制しやすい（優れた経時吐出安定性を得やすい）。「重量平均分子量」とは、ＧＰＣ（ゲル浸透クロマトグラフィー）法で測定される値であり、標準物質として使用するポリスチレンの分子量に換算した値である。
【００９４】
樹脂成分（例えば顔料分散樹脂）の含有量は、顔料成分１００質量部に対して、５〜２００質量部が好ましく、１０〜１００質量部がより好ましい。これにより、液状媒体（例えば水）に対する十分な親和性によって良好な分散状態を維持しやすく、樹脂成分が顔料成分に吸着しやすいことから、顔料組成物における固形分の経時的な沈降の発生を防止する優れた保存安定性を得やすく、インクにおける固形分の経時的な沈降の発生を防止しやすく、インク吐出初期におけるインク吐出ノズルの目詰まり等を引き起こすことを抑制しやすく（優れた初期吐出安定性を得やすい）、経時的なインク吐出ノズルの目詰まり等を引き起こすことを抑制しやすい（優れた経時吐出安定性を得やすい）。また、顔料成分に吸着しない遊離樹脂成分の量を減少させ、インクの吐出性が向上しやすい。さらに、遊離樹脂成分による顔料成分の凝集を抑制しやすく、インクを安定化しやすい。
【００９５】
原料組成物は、塩基性化合物を含有してよい。塩基性化合物は、樹脂成分がアニオン基を有する場合にそのアニオン基を中和する。樹脂成分が塩基性化合物によって中和されることで、樹脂成分が吸着した顔料成分の水性媒体への親和性が高まる。その結果、粗大粒子を低減しやすく、顔料組成物における固形分の分散状態が安定しやすく、経時的な粗大粒子の発生を効果的に防止しやすく、固形分の経時的な沈降の発生を抑制しやすい。
【００９６】
塩基性化合物としては、無機系塩基性化合物、有機系塩基性化合物等を使用することができる。無機系塩基性化合物としては、カリウム、ナトリウム等のアルカリ金属の水酸化物；カリウム、ナトリウム等のアルカリ金属の炭酸塩；カルシウム、バリウム等のアルカリ土類金属の水酸化物；カルシウム、バリウム等の炭酸塩などが挙げられる。有機系塩基性化合物としては、トリエタノールアミン、Ｎ，Ｎ−ジメタノールアミン、Ｎ−エチルエタノールアミン、ジメチルエタノールアミン、Ｎ−ブチルジエタノールアミン等のアミノアルコール類；モルホリン、Ｎ−メチルモルホリン、Ｎ−エチルモルホリン等のモルホリン類；Ｎ−（２−ヒドロキシエチル）ピペラジン、ピペラジンヘキサハイドレート等のピペラジン；水酸化アンモニウムなどが挙げられる。塩基性化合物は、樹脂成分の中和効率に優れるため、樹脂成分が吸着した顔料成分の水性媒体中での分散安定性が向上しやすい観点から、アルカリ金属水酸化物（水酸化カリウム、水酸化ナトリウム、水酸化リチウム等）が好ましく、水酸化カリウムがより好ましい。
【００９７】
アニオン基を有する樹脂成分を使用する場合、樹脂成分の中和率が８０〜１２０％となる範囲で塩基性化合物を使用することが好ましい。この場合、中和された樹脂成分の水性媒体に対する親和性を高め、その結果、樹脂成分が吸着した顔料成分の水性媒体中での分散安定性が向上しやすい。中和率は、例えば、下記式から算出できる。
中和率［％］＝（（塩基性化合物の質量［ｇ］×５６×１０００）／（樹脂成分の酸価×塩基性化合物の当量×樹脂成分の質量［ｇ］））×１００
【００９８】
本実施形態に係る顔料組成物は、上述の液状媒体により所望の濃度に希釈すること、及び／又は、樹脂成分（上述のアクリル系樹脂、ポリウレタン系樹脂等のバインダー）、乾燥抑止剤、浸透剤、界面活性剤、防腐剤、粘度調整剤、ｐＨ調整剤、キレート剤、可塑剤、酸化防止剤、紫外線吸収剤などの添加剤を添加することによってインクとして使用することができる。インクを得た後に遠心分離処理又はろ過処理を施してもよい。
【００９９】
インクとしては、自動車又は建材用の塗料；インクジェット印刷用インク、オフセットインキ、グラビアインキ、フレキソインキ、シルクスクリーンインキ等の印刷インキなどが挙げられる。インクをインクジェット印刷用インクとして使用する場合、インクにおける顔料成分の含有量は、インクの全量を基準として１〜１０質量％が好ましい。
【０１００】
液状媒体としては、インクの乾燥を防止し、インクの粘度又は濃度を好適な範囲に調整する観点から、水溶性有機溶剤を使用することができる。水溶性有機溶剤としては、原料組成物の構成成分として上述した水溶性有機溶剤を使用することができる。水溶性有機溶剤としては、被記録媒体へのインクの浸透性を高める観点から、エタノール、イソプロピルアルコール等の低級アルコール；エチレングリコールヘキシルエーテル、ジエチレングリコールブチルエーテル等のアルキルアルコールのエチレンオキシド付加物；プロピレングリコールプロピルエーテル等のアルキルアルコールのプロピレンオキシド付加物などが挙げられる。
【０１０１】
乾燥防止剤としては、グリセリン、エチレングリコール、ジエチレングリコール、トリエチレングリコール、トリエチレングリコールモノ−ｎ−ブチルエーテル、分子量２０００以下のポリエチレングリコール、プロピレングリコール、ジプロピレングリコール、トリプロピレングリコール、１，３−プロピレングリコール、イソプロピレングリコール、イソブチレングリコール、１，４−ブタンジオール、１，３−ブタンジオール、１，５−ペンタンジオール、１，６−ヘキサンジオール、メソエリスリトール、ペンタエリスリトール等が挙げられる。乾燥防止剤としては、原料組成物で使用する上述の水溶性有機溶剤と同じ化合物を使用することができる。従って、原料組成物に既に水溶性有機溶剤を使用している場合、乾燥防止剤としての役割を兼ねることができる。
【０１０２】
浸透剤は、被記録媒体への浸透性改良、又は、被記録媒体上でのドット径調整を目的として使用することができる。浸透剤としては、エタノール、イソプロピルアルコール等の低級アルコール；エチレングリコールヘキシルエーテル、ジエチレングリコールブチルエーテル、プロピレングリコールプロピルエーテル等のアルキルアルコールのグリコールモノエーテルなどが挙げられる。
【０１０３】
界面活性剤は、表面張力等のインク特性を調整するために使用することができる。界面活性剤としては、特に限定されるものではなく、各種のアニオン性界面活性剤、ノニオン性界面活性剤、カチオン性界面活性剤、両性界面活性剤等が挙げられ、アニオン性界面活性剤及びノニオン性界面活性剤からなる群より選ばれる少なくとも一種が好ましい。界面活性剤は、１種単独又は２種類以上を組み合わせ使用することができる。
【０１０４】
アニオン性界面活性剤としては、アルキルベンゼンスルホン酸塩、アルキルフェニルスルホン酸塩、アルキルナフタレンスルホン酸塩、高級脂肪酸塩、高級脂肪酸エステルの硫酸エステル塩、高級脂肪酸エステルのスルホン酸塩、高級アルコールエーテルの硫酸エステル塩及びスルホン酸塩、高級アルキルスルホコハク酸塩、ポリオキシエチレンアルキルエーテルカルボン酸塩、ポリオキシエチレンアルキルエーテル硫酸塩、アルキルリン酸塩、ポリオキシエチレンアルキルエーテルリン酸塩等が挙げられる。これらの具体例としては、ドデシルベンゼンスルホン酸塩、イソプロピルナフタレンスルホン酸塩、モノブチルフェニルフェノールモノスルホン酸塩、モノブチルビフェニルスルホン酸塩、ジブチルフェニルフェノールジスルホン酸塩等が挙げられる。
【０１０５】
ノニオン性界面活性剤としては、ポリオキシエチレンアルキルエーテル、ポリオキシエチレンアルキルフェニルエーテル、ポリオキシエチレン脂肪酸エステル、ソルビタン脂肪酸エステル、ポリオキシエチレンソルビタン脂肪酸エステル、ポリオキシエチレンソルビトール脂肪酸エステル、グリセリン脂肪酸エステル、ポリオキシエチレングリセリン脂肪酸エステル、ポリグリセリン脂肪酸エステル、ショ糖脂肪酸エステル、ポリオキシエチレンアルキルアミン、ポリオキシエチレン脂肪酸アミド、脂肪酸アルキロールアミド、アルキルアルカノールアミド、アセチレングリコール、アセチレングリコールのオキシエチレン付加物、ポリエチレングリコールポリプロピレングリコールブロックコポリマー等が挙げられる。これらの中では、ポリオキシエチレンノニルフェニルエーテル、ポリオキシエチレンオクチルフェニルエーテル、ポリオキシエチレンドデシルフェニルエーテル、ポリオキシエチレンアルキルエーテル、ポリオキシエチレン脂肪酸エステル、ソルビタン脂肪酸エステル、ポリオキシエチレンソルビタン脂肪酸エステル、脂肪酸アルキロールアミド、アセチレングリコール、アセチレングリコールのオキシエチレン付加物、及び、ポリエチレングリコールポリプロピレングリコールブロックコポリマーからなる群より選ばれる少なくとも一種が好ましい。
【０１０６】
その他の界面活性剤として、ポリシロキサンオキシエチレン付加物等のシリコーン系界面活性剤；パーフルオロアルキルカルボン酸塩、パーフルオロアルキルスルホン酸塩、オキシエチレンパーフルオロアルキルエーテル等のフッ素系界面活性剤；スピクリスポール酸、ラムノリピド、リゾレシチン等のバイオサーファクタントなども使用することができる。
【０１０７】
前記方法で得られたインク用の顔料組成物としては、前記樹脂成分の全量に対し２０〜６０質量％の樹脂成分が前記顔料成分に吸着したものを使用することが、経時的に粘度の著しい上昇を引き起こしにくく、非常に優れた保存安定性を備えた顔料組成物を得ることができるため好ましい。ここで、前記樹脂成分の全量に対して、前記顔料成分に吸着した樹脂成分の質量割合［顔料成分に吸着した樹脂成分の質量／樹脂成分の全量の質量］（以下、「樹脂吸着率」と省略）は、下記の方法で算出した値を指す。
粒子電荷計（スペクトリス株式会社製、商品名：ＰＣＤ−０４）を用いて、試料セルの白金電極で±２５００ｍＶの範囲の流動電位を計測した。顔料組成物を試料セルに入れ、滴定液（０．０１Ｎ、Ｐｏｌｙ−ＤＡＤＭＡＣ）で滴定した。電荷量の滴定は、試料セルと移動ピストンの動きにより生じる電位差（すなわち、液体の流動電位）に基づき行った。流動電位がゼロを超えた（電位が正になった）ところで滴定を終了した。変曲点からの滴下量を、流動電位がゼロになった時の滴下量で除した値に１００をかけた値を樹脂吸着率として得た。
前記樹脂吸着率は、経時的に粘度の著しい上昇を引き起こしにくいことから非常に優れた保存安定性を備え、さらには、顔料組成物に含まれうる粒子径１．０μｍ以上の粗大粒子の数を低減でき、高発色性の印刷物を製造可能なインクジェット印刷インクを製造するうえで、２０〜５０質量％の範囲であることがより好ましく、２５〜４０質量％の範囲であることが特に好ましい。
【実施例】
【０１０８】
以下、本発明を実施例により具体的に説明するが、本発明はこれらの実施例に限定されるものではない。【０１０９】
＜スチレン−アクリル酸系共重合体の作製＞
（スチレン−アクリル酸系共重合体Ａ）
攪拌装置、滴下装置及び還流装置を備えた反応容器にメチルエチルケトン１００質量部を仕込んだ後、攪拌しながら反応容器内を窒素置換した。次に、反応容器を加温し、メチルエチルケトンを還流した状態で、滴下装置からスチレン７７質量部、アクリル酸１０質量部、メタクリル酸１３質量部及び重合触媒（和光純薬工業株式会社製、商品名：Ｖ−５９）８質量部の混合液を２時間かけて滴下した。滴下の途中より、反応容器の温度を８０℃に保った。滴下終了後、同温度で２５時間更に反応を続けた。反応終了後、反応容器内を放冷した後、メチルエチルケトンを加えることによって固形分濃度５０質量％の溶液を得た。さらに、この溶液を乾燥させた後、１ｍｍ以下の粉状に粉砕してスチレン−アクリル酸共重合体Ａを得た。スチレン−アクリル酸共重合体Ａの酸価は１５０ｍｇＫＯＨ／ｇであり、重量平均分子量は８８００であった。【０１１０】
重量平均分子量は、ＧＰＣ（ゲル浸透クロマトグラフィー）法で測定される値であり、標準物質として使用するポリスチレンの分子量に換算した値である。測定は以下の装置及び条件で行った。
送液ポンプ：ＬＣ−９Ａ（株式会社島津製作所製）
システムコントローラー：ＳＬＣ−６Ｂ（株式会社島津製作所製）
オートインジェクター：Ｓ１Ｌ−６Ｂ（株式会社島津製作所製）
検出器：ＲＩＤ−６Ａ（株式会社島津製作所製）
データ処理ソフト：Ｓｉｃ４８０ＩＩデータステーション（システムインスツルメンツ社製）
カラム：ＧＬ−Ｒ４００（ガードカラム）＋ＧＬ−Ｒ４４０＋ＧＬ−Ｒ４５０＋ＧＬ−Ｒ４００Ｍ（日立化成株式会社製）
溶出溶媒：ＴＨＦ（テトラヒドロフラン）
溶出流量：２ｍＬ／ｍｉｎ
カラム温度：３５℃【０１１１】
（スチレン−アクリル酸系共重合体Ｂ）
スチレンの使用量を７４質量部に変更し、アクリル酸の使用量を１１質量部に変更し、メタクリル酸の使用量を１５質量部に変更したことを除きスチレン−アクリル酸共重合体Ａと同様の手順でスチレン−アクリル酸共重合体Ｂを得た。スチレン−アクリル酸共重合体Ｂの酸価は１７０ｍｇＫＯＨ／ｇであり、重量平均分子量は１１０００であった。【０１１２】
＜顔料組成物の作製＞
（黒色顔料組成物）
［実施例Ａ１］
黒色顔料（三菱ケミカル株式会社製、カーボンブラック、＃９６０、ドライ顔料）３７５ｇ、上述のスチレン−アクリル酸系共重合体Ａ１５０ｇ、トリエチレングリコール４１２ｇ、純水４９５ｇ及び３４質量％水酸化カリウム水溶液６８ｇを混合することにより原料組成物（顔料濃度：２５質量％、固形分濃度：３５質量％）を作製した。【０１１３】
ローターステーター型処理機（ＩＫＡ株式会社製、機器名：ｍａｇｉｃ  ＬＡＢ、３段式、鉛直方向上方から順に２Ｐ／４Ｍ／６Ｆの処理部（ローター及びステーター）、インライン式）に原料組成物を投入した。続いて、第１の処理（粉砕処理又は解砕処理）として、６０℃に加温しながら周速度３４ｍ／ｓ（シェアレート：１７００００ｓ−１）、回転数２００００ｒｐｍで５パス処理を行うことにより第１の顔料組成物（スラリー）を作製した。そして、高圧ホモジナイザー（スギノマシン株式会社製、機器名：スターバースト、斜向衝突チャンバー）を用いてこの第１の顔料組成物に対して第２の処理（粉砕処理又は解砕処理、１４０ＭＰａ、１パス）を施すことにより第２の顔料組成物を得た。【０１１４】
［実施例Ａ２］
実施例Ａ１と同様の手順で原料組成物を作製すると共に第１の処理を行うことにより第１の顔料組成物を作製した。そして、高圧ホモジナイザー（スギノマシン株式会社製、機器名：スターバースト、ボール衝突チャンバー）を用いてこの第１の顔料組成物に対して第２の処理（１４０ＭＰａ、１パス）を施すことにより第２の顔料組成物を得た。【０１１５】
［参考例Ａ３］
実施例Ａ１と同様の手順で原料組成物を作製した。次に、ローターステーター型処理機（シルバーソンニッポン株式会社製、機器名：Ｌ５Ｍ−Ａ、角穴ハイシアスクリーン、バッチ式）に原料組成物を投入した。続いて、第１の処理として、６０℃に加温しながら周速度１６ｍ／ｓ（シェアレート：８７０００ｓ−１）、回転数８０００ｒｐｍで５分処理を行うことにより第１の顔料組成物を得た。そして、実施例Ａ２と同様の手順でこの第１の顔料組成物に対して第２の処理（粉砕処理又は解砕処理、１４０ＭＰａ、１パス）を施すことにより第２の顔料組成物を得た。【０１１６】
［実施例Ａ４］
実施例Ａ１と同様の手順で原料組成物を作製した。次に、ローターステーター型処理機（シルバーソンニッポン株式会社製、機器名：ＶＥＲＳＯ、角穴ハイシアスクリーン、インライン式）に原料組成物を投入した。続いて、第１の処理として、６０℃に加温しながら周速度１６ｍ／ｓ（シェアレート：８７０００ｓ−１）、回転数８０００ｒｐｍで５パス処理を行うことにより第１の顔料組成物を得た。そして、実施例Ａ２と同様の手順でこの第１の顔料組成物に対して第２の処理（粉砕処理又は解砕処理、１４０ＭＰａ、１パス）を施すことにより第２の顔料組成物を得た。【０１１７】
［実施例Ａ５］
周速度１７ｍ／ｓ（シェアレート：８５０００ｓ−１）、回転数１００００ｒｐｍに変更した以外は実施例Ａ１と同様の手順で顔料組成物を得た。【０１１８】
［比較例Ａ１］
実施例Ａ１と同様の手順で原料組成物を作製した。次に、ディスパーミキサー（ＥＹＥＬＡ製、機器名：ＭＡＺＥＬＡ  ＺＺ−１０００／１０００Ｓ、最大周速度：１５ｍ／ｓ、最大回転数：３０００ｒｐｍ）に原料組成物を投入した。続いて、第１の処理（粉砕処理又は解砕処理）として、６０℃に加温しながら周速度１２ｍ／ｓ、回転数２４００ｒｐｍで３０分攪拌することにより第１の顔料組成物を得た。そして、実施例Ａ２と同様の手順でこの第１の顔料組成物に対して第２の処理（粉砕処理又は解砕処理、１４０ＭＰａ、１パス）を施すことにより第２の顔料組成物を得た。【０１１９】
（赤色顔料組成物）
［実施例Ｂ１］
赤色顔料（ＦＡＳＴＯＧＥＮ  ＳＵＰＥＲ  ＭＡＧＥＮＴＡ  ＲＹ  ＷＥＴ顔料、ＤＩＣ株式会社製、顔料濃度：３２質量％、ウェット顔料）１５００ｇ、上述のスチレン−アクリル酸系共重合体Ｂ９５ｇ、トリエチレングリコール３５６ｇ及び３４質量％水酸化カリウム水溶液４９ｇを混合することにより原料組成物（顔料濃度：２４質量％、固形分濃度：２８質量％）を作製した。【０１２０】
実施例Ａ１と同様の手順で第１の処理を行うことにより第１の顔料組成物を作製した。そして、高圧ホモジナイザー（スギノマシン株式会社：スターバースト、斜向衝突チャンバー）を用いてこの第１の顔料組成物に対して第２の処理（粉砕処理又は解砕処理、２００ＭＰａ、２パス）を施すことにより第２の顔料組成物を得た。【０１２１】
［実施例Ｂ２］
実施例Ｂ１と同様の第１の顔料組成物を用いて実施例Ａ２と同様の手順で第１の処理を行うことにより第１の顔料組成物を作製したこと以外は実施例Ｂ１と同様の手順で第２の顔料組成物を得た。【０１２２】
［参考例Ｂ３］
実施例Ｂ１と同様の第１の顔料組成物を用いて参考例Ａ３と同様の手順で第１の処理を行うことにより第１の顔料組成物を作製したこと以外は実施例Ｂ１と同様の手順で第２の顔料組成物を得た。【０１２３】
［実施例Ｂ４］
実施例Ｂ１と同様の第１の顔料組成物を用いて実施例Ａ４と同様の手順で第１の処理を行うことにより第１の顔料組成物を作製したこと以外は実施例Ｂ１と同様の手順で第２の顔料組成物を得た。【０１２４】
［比較例Ｂ１］
実施例Ｂ１と同様の第１の顔料組成物を用いて比較例Ａ１と同様の手順で第１の処理を行うことにより第１の顔料組成物を作製したこと以外は実施例Ｂ１と同様の手順で第２の顔料組成物を得た。【０１２５】
＜顔料組成物の評価＞
第１の顔料組成物及び第２の顔料組成物を用いて下記の手順で粗大粒子数、粒子径、粘度及び保存安定性を評価した。第２の顔料組成物を用いて下記の手順で印刷濃度及び樹脂吸着率を評価した。結果を表１及び表２に示す。【０１２６】
（粗大粒子数）
粒度分布計（Ｐａｒｔｉｃｌｅ  Ｓｉｚｉｎｇ  Ｓｙｓｔｅｍｓ製、Ａｃｃｕｓｉｚｅｒ  ７８０  ＡＰＳ、個数カウント方式）を用いて直径１．０μｍ以上の粒子数及び直径０．５μｍ以上の粒子数を以下の手順で測定した。感度が１０００〜４０００個／ｍＬの範囲となるように顔料組成物を純水で希釈した。次に、粒度分布計を用いて、希釈後の顔料組成物に含まれる直径１．０μｍ以上の粒子数及び直径０．５μｍ以上の粒子数を３回測定した。続いて、粒子数の測定値にそれぞれ希釈濃度を乗じて得られる値の平均値を粗大粒子数として算出した。比較例Ａ１については、粗大粒子数が非常に多い等の理由から粘度が高く、測定を行えなかった。【０１２７】
（粒子径）
顔料組成物を約４ｍＬのセルに入れた。マイクロトラック・ベル株式会社製のナノトラック粒度分布計「ＵＰＡ１５０」を用いて２５℃環境下でレーザー光の散乱光を検出することにより粒子径を測定した。粒子径として、体積平均粒子径（Ｍｖ）、個数平均粒子径（Ｍｎ）、Ｄ５０、Ｄ９０及びＤ９５を測定した。【０１２８】
（粘度）
顔料濃度を１３％に調整した顔料組成物１．０ｍＬをサンプルカップに入れた後、２５℃の環境下で、東機産業株式会社製のＴＶ−２０型粘度計を用いて顔料組成物の粘度を測定した。比較例Ａ１については、粗大粒子数が非常に多い、粒子径が過剰に大きい、顔料成分に対する樹脂成分の吸着が不十分である等の理由から粘度が高く、測定を行えなかった。【０１２９】
（保存安定性）
顔料組成物をポリプロピレン容器に密封した後、６０℃で１週間保存した。前記保存前の体積平均粒子径（Ｍｖ）、粘度、及び、直径０．５μｍの粗大粒子数に対する、前記保存後の体積平均粒子径（Ｍｖ）、粘度、及び、直径０．５μｍの粗大粒子数のそれぞれの変化率を算出した。比較例Ｂ１については、保存後において、粗大粒子数が非常に多い、粒子径が過剰に大きい、顔料成分に対する樹脂成分の吸着が不十分である等の理由から粘度が高く、粗大粒子数の測定を行えなかった。
前記変化率が１０％の範囲内であったものは保存安定性に優れると評価でき、１０％超え１５％以内のものは保存安定性が良好であると評価でき、１５％を超えたものは保存安定性が十分でないと評価した。【０１３０】
（印刷濃度）
［インクジェット記録用インクの作製］
バッチ式遠心分離機（株式会社コクサン製）を用いて上述の顔料組成物を２５℃、遠心力１３４０００Ｇ、１０分間の滞留時間で遠心分離した。上澄み液をデカンテーションすることにより、精製した顔料組成物を得た。遠心分離で得られた顔料組成物と、２−ピロリドン８．０質量部と、トリエチレングリコールモノブチルエーテル８．０質量部と、グリセリン３．０質量部と、サーフィノール４４０（日信化学工業株式会社製）０．５質量部と、イオン交換水４７．２質量部とを混合することによってインクジェット記録用水性インクを得た。黒色顔料組成物を用いて得られたインクにおける顔料濃度は２．５質量％であり、赤色顔料組成物を用いて得られたインクにおける顔料濃度は３．５質量％であった。【０１３１】
［印刷物の作製］
インクジェット記録用インクをインクジェットプリンターＥＮＶＹ４５００（ＨＰ  Ｉｎｃ．製）のカートリッジに充填した。続いて、プリンターに搭載されたクリーニングを１回実施した後、市販のＰＰＣ用紙（販売：大塚商会、品番：１０ＰＰＣＨＷＡ４Ｎ）に、普通紙／標準の印刷モードで、１００％ベタ部を有する画像を印刷することにより印刷物を得た。【０１３２】
［印刷濃度の測定］
Ｘ−Ｒｉｔｅ社製の「ｅＸａｃｔ」を用いて印刷物の１００％ベタ部を測色し、印刷パターンの濃度を評価値として得た。評価値は、値が高いほど色が濃く見える（高評価である）ことを示す。【０１３３】
（樹脂吸着率）
粒子電荷計（スペクトリス株式会社製、商品名：ＰＣＤ−０４）を用いて、試料セルの白金電極で±２５００ｍＶの範囲の流動電位を計測した。顔料組成物を試料セルに入れ、滴定液（０．０１Ｎ、Ｐｏｌｙ−ＤＡＤＭＡＣ）で滴定した。電荷量の滴定は、試料セルと移動ピストンの動きにより生じる電位差（すなわち、液体の流動電位）に基づき行った。流動電位がゼロを超えた（電位が正になった）ところで滴定を終了した。変曲点からの滴下量を、流動電位がゼロになった時の滴下量で除した値に１００をかけた値を樹脂吸着率として得た。【０１３４】
【表１】
2021075333.tif 000003
【０１３５】
【表２】
2021075333.tif 000004
【符号の説明】
【０１３６】
１０…中心軸、２０…ローター、２２…ブレード部、２２ａ…開口、２４…接続部、３０…ステーター、３２…壁部、３２ａ…開口、３４…接続部、１００…ローターステーター型処理機、Ｆ１，Ｆ２…流路。
【図１】
2021075333.tif 000005
【図２】
2021075333.tif 000006
【図３】
2021075333.tif 000007
【手続補正書】
【提出日】令和3年9月16日(2021.9.16)
【手続補正１】
【補正対象書類名】特許請求の範囲
【補正対象項目名】全文
【補正方法】変更
【補正の内容】
【特許請求の範囲】
【請求項１】
インク用の顔料組成物の製造方法であって、
ローターステーター型の処理機を用いて、顔料成分、液状媒体、及び顔料分散樹脂であるスチレン−アクリル酸共重合体を含有する原料組成物における前記顔料成分を粉砕又は解砕する第１の処理工程を備え、
前記処理機は、前記原料組成物が連続して供給されるインライン式処理機であることを特徴とする顔料組成物の製造方法。
【請求項２】
前記原料組成物がミリング媒体を含む場合を除く、請求項１に記載の顔料組成物の製造方法。
【請求項３】
前記顔料組成物が、インクジェット印刷インク用の顔料組成物である、請求項１又は２に記載の顔料組成物の製造方法。
【請求項４】
前記処理機の周速度数が１５ｍ／ｓ〜３５ｍ／ｓの範囲である請求項１〜３のいずれかに記載の顔料組成物の製造方法。
【請求項５】
前記第１の処理工程で得られた混合物における前記顔料成分を粉砕又は解砕する第２の処理工程を更に備える、請求項１〜４のいずれか一項に記載の顔料組成物の製造方法。
【請求項６】
前記第２の処理工程が、前記第１の処理工程で得られた前記混合物同士を斜向衝突させることにより前記顔料成分を粉砕又は解砕する工程である、請求項５に記載の顔料組成物の製造方法。
【請求項７】
前記第２の処理工程が、前記第１の処理工程で得られた前記混合物を、回転自在に支持された球状の硬質体に衝突させることにより前記顔料成分を粉砕又は解砕する工程である、請求項５に記載の顔料組成物の製造装置。
【国際調査報告】
2021075333.tif 000008
2021075333.tif 000009
2021075333.tif 000010
2021075333.tif 000011
2021075333.tif 000012
2021075333.tif 000013